(57)【要約】【課題】  適度なコシと剛性を持ちながら熱接着性がよく、開封時の易開封性、さらに、包装材料が減量化、環境への負荷の低く、さらにまた、保温性、緩衝性、遮光性のある包装袋を提供する。【解決手段】  基材、接着剤層及びシーラント層からなる積層体を製袋してなるる包装袋において、前記基材が延伸ポリアミドフィルム又は延伸ポリエステルフィルムであり、前記シーラント層が第一表面層、発泡層及び第二表面層とからなり、前記第一表面層及び／又は前記第二表面層がエチレン・α−オレフィン共重合体であり、前記発泡層がポリオレフィン樹脂で、かつ発泡倍率がで１．１〜３．０倍であり、前記積層体の曇度が９０％以上、全光線透過度が７０％以下であることを特徴とする。【選択図】  図１
2010280072.tif 000002
【特許請求の範囲】
【請求項１】
基材、接着剤層及びシーラント層からなる積層体を製袋してなるる包装袋において、前記基材が延伸ポリアミドフィルム又は延伸ポリエステルフィルムであり、前記シーラント層が第一表面層、発泡層及び第二表面層とからなり、前記第一表面層及び／又は前記第二表面層がエチレン・α−オレフィン共重合体であり、前記発泡層がポリオレフィン樹脂で、かつ発泡倍率がで１．１〜３．０倍であり、前記積層体の曇度が９０％以上、全光線透過度が７０％以下である、ことを特徴とする包装袋。
【請求項２】
上記発泡層のポリオレフィン樹脂がＪＩＳ−Ｋ７１１２に準拠した密度が０．９０５〜０．９３５ｇ／ｃｍ3かつＡＳＴＭ─Ｄ−１２３８に準拠したメルトフローレートが０．１〜５．０ｇ／１０分を有する高圧法低密度ポリエチレンからなり、上記シーラント層の厚さが５０〜３００μｍで、かつ前記シーラント層に占める第一表面層及び第二表面層の体積比率が５〜４０％の範囲であることを特徴とする請求項１記載の包装袋。
【請求項３】
請求項１〜２のいずれかに記載の包装袋であって、該包装袋の形状が平形状の３方パウチ、４方パウチ又はピロー状パウチであることを特徴とする包装袋。
【請求項４】
請求項１〜２のいずれかに記載の包装袋の製造方法であって、（１）空冷上吹きインフレーション製膜法で製造する上記シーラント層の製造工程、（２）前記シーラント層の一方の面と上記基材とを積層して積層体とする積層工程、（３）前記積層体を製袋して包装袋とする製袋工程、とからなることを特徴とする包装袋の製造方法。
【発明の詳細な説明】
【技術分野】
【０００１】
本発明は、包装袋に関し、さらに詳しくは、適度なコシと剛性を持ちながら熱接着性がよく、開封時の易開封性、さらに、包装材料が減量化、環境への負荷の低く、さらにまた、保温性、緩衝性、遮光性のある包装袋及びその製造方法に関するものである。
【０００２】
本明細書において、配合を示す「比」、「部」、「％」などは特に断わらない限り質量基準であり、「／」印は一体的に積層されていることを示す。また、「ＥＶＡ」は「エチレン−酢酸ビニル共重合体」、「ＬＤＰＥ」は「低密度ポリエチレン」、「ＨＤＰＥ」は「高密度ポリエチレン」、及び「ＭＦＲ」は「メルトフローレート」の略語、機能的表現、通称、又は業界用語である。また、粘着とは広義の接着に属し、粘着と接着は同義語である。
【背景技術】
【０００３】
（背景技術）従来、包装袋の構成は基材とシーラント層からなり、熱接着により製袋して各種の包装袋となる。シーラント層は、通常ポリエチレンの単層又は複数層で構成されている。しかしながら、シーラント層としてのポリエチレンは、柔軟でヒートシール性などに優れている反面、強度的が低く、引き裂きのキッカケとなる易カット性が悪く、伸びてしまって開封し難く易開封性にも問題があった。また、コシ・剛性も低いので厚肉化せねばならず、包装材料の減量化を阻害し、資源の無駄使いであり、廃棄焼却などの面で環境への負荷も高かった。さらに、包装の内容物によっては、保温性、落下時の緩衝性、簡易的な内容物保護や目隠しのために遮光性も求められる。さらにまた、発泡体の製造は、発泡による穴あきや膜切れが発生したり、押出しのダイスにメヤニ（樹脂付着物）が発生したりして、一定の発泡倍率で安定して、製膜することが困難であった。
従って、包装袋は、容易に低コストで製造でき、適度なコシと剛性を持ちながら熱接着性がよく、開封時には易カット性や、易開封性が、さらに、包装材料が減量化でき資源の無駄使いがなく、廃棄や焼却時にも環境への負荷の低く、さらにまた、保温性、緩衝性、遮光性のある包装袋が求められている。
【先行技術文献】
【特許文献】
【０００４】
【特許文献１】特公平９−１５０８４２号公報
【特許文献２】特開平８−１１３６６０号公報
【特許文献３】特開２００２−２２５１０８号公報
【発明の概要】
【発明が解決しようとする課題】
【０００５】
（従来技術）従来、包装材料の減量化・環境・コスト対応として、包装容器の片側のみを高剛性化し自立安定性を付加させ、且つポリプロピレンシーラントを採用することで高い機能性を有した仕様が知られている（例えば、特許文献１参照。）。しかしながら、表裏非対称であることによる強度的デメリットなどがあった。
また、特に冠婚葬祭引出物等の包装用袋に、長鎖分岐型低密度エチレン系重合体、エチレン−酢酸ビニル共重合体、直鎖状低密度エチレン−α−オレフィン共重合体および化学発泡剤からなる樹脂組成物から空冷インフレーション法により成形した発泡チューブラーフィルムが知られている（例えば、特許文献２参照。）。しかしながら、単層であり、ヒートシール性も低く、本願発明の効果については記載も示唆もされていない。
さらに、２台または３台の押出機を使用してポリオレフィン樹脂を共押出しし、２種３層、３種３層又は３種５層のフィルムとするポリオレフィン多層フィルムの製造方法において、中央のポリオレフィン樹脂に対し化学発泡剤を０．１〜１．９重量部添加し、外側の発泡剤の入らないフィルムの厚みが発泡層より薄くなる様にしてダイスより共押出しする内部発泡させたポリオレフィン多層フィルムの製造方法が知られている（例えば、特許文献３参照。）。しかしながら、各種紙の代替品を目的とし、緩衝性、断熱性、強度、防湿性にすぐれた発泡フィルムの製造方法であって、本願発明の効果である、コシと剛性、熱接着性、開封時の易開封性、包装材料が減量化、環境への負荷については記載も示唆もされていない。
【０００６】
そこで、本発明は上記のような問題点を解消するために、本発明者らは鋭意研究を進め、本発明の完成に至ったものである。その目的は、容易に低コストで製造でき、適度なコシと剛性を持ちながら熱接着性がよく、開封時には易カット性や、易開封性が、さらに、包装材料が減量化でき資源の無駄使いがなく、廃棄や焼却時にも環境への負荷の低く、さらにまた、保温性、緩衝性、遮光性のある包装袋を提供することである。
【課題を解決するための手段】
【０００７】
上記の課題を解決するために、本発明の請求項１の発明に係わる包装袋は、基材、接着剤層及びシーラント層からなる積層体を製袋してなるる包装袋において、前記基材が延伸ポリアミドフィルム又は延伸ポリエステルフィルムであり、前記シーラント層が第一表面層、発泡層及び第二表面層とからなり、前記第一表面層及び／又は前記第二表面層がエチレン・α−オレフィン共重合体であり、前記発泡層がポリオレフィン樹脂で、かつ発泡倍率がで１．１〜３．０倍であり、前記積層体の曇度が９０％以上、全光線透過度が７０％以下であるように、したものである。
請求項２の発明に係わる包装袋は、上記発泡層のポリオレフィン樹脂がＪＩＳ−Ｋ７１１２に準拠した密度が０．９０５〜０．９３５ｇ／ｃｍ3かつＡＳＴＭ─Ｄ−１２３８に準拠したメルトフローレートが０．１〜５．０ｇ／１０分を有する高圧法低密度ポリエチレンからなり、上記シーラント層の厚さが５０〜３００μｍで、かつ前記シーラント層に占める第一表面層及び第二表面層の体積比率が５〜４０％の範囲であるように、したものである。
請求項３の発明に係わる包装袋は、請求項１〜２のいずれかに記載の包装袋であって、該包装袋の形状が平形状の３方パウチ、４方パウチ又はピロー状パウチであるように、したものである。
請求項４の発明に係わる包装袋の製造方法は、請求項１〜２のいずれかに記載の包装袋の製造方法であって、（１）空冷上吹きインフレーション製膜法で製造する上記シーラント層の製造工程、（２）前記シーラント層の一方の面と上記基材とを積層して積層体とする積層工程、（３）前記積層体を製袋して包装袋とする製袋工程、とからなることを特徴とする包装袋の製造方法。ように、したものである。
【発明の効果】
【０００８】
請求項１の本発明によれば、容易に低コストで製造でき、適度なコシと剛性を持ちながら熱接着性がよく、開封時には易カット性や、易開封性が、さらに、包装材料が減量化でき資源の無駄使いがなく、廃棄や焼却時にも環境への負荷の低く、さらにまた、保温性、緩衝性、遮光性のある包装袋できる効果を奏する。
請求項２の本発明によれば、請求項１の効果に加えて、より薄膜の積層体とすることで、より減量化、廃棄の環境への負荷の低くできる効果を奏する。
請求項３の本発明によれば、請求項１〜２の効果のある平形状のパウチ状の包装袋とすることができる効果を奏する。
請求項４の本発明によれば、請求項１〜３の効果を有する包装袋を容易に低コストで製造できる効果を奏する。
【図面の簡単な説明】
【０００９】
【図１】本願発明の１実施例を示す包装袋を構成する積層体の断面図である。
【発明を実施するための形態】
【００１０】
以下、本発明の実施形態について、図面を参照しながら、詳細に説明する。
【００１１】
本願発明の包装袋３０は、図１に示すような積層体２０から製袋されたもので、該積層体２０は基材２１へ接着剤層２３を介して、シーラント層１０を積層したものである。シーラント層１０は第一表面層１１Ａ、発泡層１３及び第二表面層１１Ｂとからなり、第一表面層１１Ａ及び／又は第二表面層１１Ｂがエチレン・α−オレフィン共重合体であり、発泡層１３がポリオレフィン樹脂で、かつ発泡倍率がで１．１〜３．０倍とする。なお、本明細書では、第一表面層１１Ａ及び第二表面層１１Ｂをまとめて、表面層１１と呼称する。さらに、積層体２０の曇度が９０％以上、全光線透過度が７０％以下とする。なお、曇度（ヘイズ）及び全光線透過率（以降、Ｔｔという）は、ＪＩＳ−Ｋ７１０５に準拠して、ヘイズメーターＨＭ１５０（村上色彩社製、商品名）を用いて測定したものである。
【００１２】
本願発明によれば、次のような効果を奏することができる。即ち、積層体２０を用いてなる包装袋は、従来のポリエチレンのシーラントを用いた包装袋に比較して、発泡層を含むシーラントとヒートシール性のよいエチレン・α−オレフィン共重合体の相乗効果により、樹脂の使用量は少ないのに、見かけ上の膜厚を厚くして、座屈強度が高まり、かつ適度なコシと剛性を持ち、発泡倍率を１．１〜３．０倍と低めに抑えることでハンドリング性も良い。合わせて、シーラント層がエチレン−αオレフィン共重合体とすることで、十分なヒートシール性が確保でき、かつ高強度の基材へ印刷して積層することで、機械的強度はもとより、衝撃力にも耐えられ落下耐性なども向上する。また、開封時には、発泡層を含むために、引き裂きやすい易カット性や、それに引き続いての易開封性がよく、さらに、発泡倍率を調整することで、樹脂の使用量を少なくでき、包装材料が減量化でき資源の無駄使いがなく、同時に廃棄や焼却時にも環境への負荷の低い。さらに、発泡層を設けることで、積層体２０としての曇度が９０％以上、全光線透過度が７０％以下とすることができて、包装内容物の保温性、落下時の緩衝性、簡易的な内容物保護や目隠しの効果も発現する。さらにまた、シーラント層の製造時には、発泡層の両側をエチレン−αオレフィン共重合体で挟みこむことで、発泡加工時の破泡や、製膜時の目やに、シート表面の発泡剤による汚染などを防ぐこともできる。
【００１３】
（エチレン−αオレフィン共重合体）第一表面層１１Ａ及び／又は第二表面層１１Ｂがエチレン・α−オレフィン共重合体を用いる。該エチレン−αオレフィン共重合体はチグラーナッタ触媒の存在下、或いはメタロセン触媒の存在下で製造されたエチレンと炭素数３〜８のαオレフィンとの共重合体であり、好ましくはメタロセン触媒で製造されたエチレン−αオレフィン共重合体である。表面層１１には性能に影響のない範囲で、可塑剤、スリップ剤、アンチブロック剤、酸化防止剤などの添加剤を添加してもよい。また、第一表面層１１Ａ、第二表面層１１Ｂはエチレン−αオレフィン共重合体であればよく、同じ材料でもよく、異なったエチレン−αオレフィン共重合体を使用してもよく、厚さも同じでも異なっていてもよい。
【００１４】
（発泡層）発泡層１３のポリオレフィン樹脂は、ＪＩＳ−Ｋ７１１２に準拠した密度が０．９０５〜０．９３５ｇ／ｃｍ3かつＡＳＴＭ─Ｄ−１２３８に準拠したメルトフローレートが０．１〜５．０ｇ／１０分を有する高圧法低密度ポリエチレン（ＬＤＰＥ）を、１．１倍〜３．０倍に発泡した層である。なお、ＡＳＴＭ─Ｄ−１２３８に準拠したメルトフローレートは、１９０℃、２１６０ｇ荷重の条件で１０分間の流出量である。
【００１５】
（オレフィン樹脂）オレフィン樹脂としては高圧法ＬＤＰＥを用い、好ましくはオートクレーブ法にて高圧重合されたものである。ＬＤＰＥには性能に影響のない範囲で、可塑剤、スリップ剤、アンチブロック剤、酸化防止剤などの添加剤を添加してもよい。
（密度）密度が０．９０５ｇ／ｃｍ3以下であると発泡層１３としての剛性が保てず、積層体２０とした場合でも剛性、強度が不足したり、またインフレーション製膜時の製膜安定性に影響を与えてしまう。また密度が０．９３５ｇ／ｃｍ3以上であると剛性が高くなるものの、インフレーション製膜において溶融時の流れが不安定で製膜安定性が悪く、シワやタルミが発生する危険性が大きい。
（ＭＦＲ）メルトフローレート（ＭＦＲとも略す）がメルトフローレートが０．１ｇ／１０分以下であると押出し時に樹脂圧力が高くなり加工速度が低下してしまい、５．０ｇ／１０分以上だと破泡の恐れがでて綺麗な発泡シートを得ることが困難となってしまう。
【００１６】
（発泡剤）発泡層１３のの発泡剤は物理的なガス発泡や化学発泡が考えられるが、実用性と簡便さ、安定性と外観を加味して化学発泡を選択した。特に炭酸水素ナトリウム（重曹）に代表される無機発泡剤は、発泡ガスが炭酸ガスおよび水蒸気であり、汚染や腐食に関与する発生物・残留物の危険性がない。
【００１７】
化学発泡剤（無機発泡剤）は０．１％〜３％の範囲で添加する。０．１％以下では期待した発泡は得られず、発泡倍率も規定に及ばず、外観も好ましくない。また３％以上の添加は発泡度の向上にはつながらず、無駄となってしまう。化学発泡剤の添加には、一般的にマスターバッチが用いられる。マスターバッチの濃度を考慮し、発泡剤濃度で０．１％〜３％の範囲となることが望ましい。
【００１８】
（厚さ）シーラント層１０の厚さを５０〜３００μｍとする。この範囲未満ではヒートシール強度、緩衝性や白さが不足し、この範囲を超えてもヒートシール強度は過剰であり、白さも限界である。シーラント層１０に占める第一表面層１１Ａと第二表面層１１Ｂとの合計での体積比率が５〜４０％の範囲であるようにする。この範囲未満では表面層の厚さが不足し成膜時に破泡したり、ヒートシール強度、緩衝性や白さが不足し、この範囲を超えるとヒートシール時に圧縮して段差ができて、外観が悪くなる。
【００１９】
（基材）包装袋は、基材２１、接着剤層２３及びシーラント層１０からなる積層体２０を製袋したものである。基材２１としては、包装体の表面に露出する可能性が高く、また包装体の強度、外観美粧性を担い、一部印刷を施される可能性があることから、透明性が高く、延伸の掛かった高剛性フィルムであることが好ましく、機械的強度、耐薬品性、耐溶剤性、製造に耐える強度などがあれば、用途に応じて種々の材料が適用できる。例えば、ポリエチレンテレフタレート、ポリブチレンテレフタレート、ポリエチレンナフタレートなどのポリエステル系樹脂、ナイロン（商品名）６、ナイロン（商品名）６６などのポリアミド系樹脂などが適用できる。
【００２０】
基材２１は、これら樹脂を主成分とする共重合樹脂、または、混合体（アロイでを含む）、若しくは複数層からなる積層体であっても良い。また、基材２１は強度を向上させる目的で、一軸方向または二軸方向に延伸したフィルムが好ましい。最も好ましくは、二軸延伸ポリエチレンテレフタレートフィルム、二軸延伸ポリアミドフィルムである。基材２１の厚さは、通常、２．５〜２５０μｍ程度が適用できるが、好ましくは５〜１００μｍで適宜設定することができる。なお、基材２１には、グラビア印刷やスクリーン印刷などの公知の印刷方法による印刷や、蒸着法による金属光沢などの加飾を自由に施してもよい。
【００２１】
（製造方法）包装袋の製造方法は、（１）空冷上吹きインフレーション製膜法で製造するシーラント層１０の製造工程、（２）シーラント層の一方の面と基材２１とを積層して積層体２０とする積層工程、（３）積層体２０を製袋して包装袋とする製袋工程、とからなる。
【００２２】
（第１工程）シーラント層１０の製造工程で、押出し製膜方法で、インフレーション製膜法や、Ｔダイ製膜法が用いられ、積層においては共押出による積層手法を使用することが好ましい。特に好ましくは、樹脂換えの容易な上吹き空冷インフレーション製膜法を活用することで、製膜機内の顔料・樹脂等のコンタミが容易に除去でき、層構成の異なる種々積層フィルムを迅速に製造することができる。
【００２３】
（第２工程）シーラント層１０と基材２１とを積層して積層体２０とする積層工程で、まず、シーラント層１０の一方の面へ易接着処理を行う。易接着処理は、コロナ放電処理、プラズマ処理、オゾン処理、プライマー（アンカーコート、接着促進剤とも呼ばれる）塗布処理などの易接着処理で、接着性を向上できる。積層工程は、所謂ドライラミネーション法で、基材２１へ接着剤と塗布し乾燥されて、直ちにシーラント層１０の易接着処理面と加圧して積層し、必要に応じて、エージングを行えば、積層体２０となる。接着剤層２３としては、包装袋の用途を考慮して、ポリウレタン系、エポキシ系などの接着剤から選択して用いらればよいが、２液硬化型のポリウレタン系接着剤が好ましい。
【００２４】
（積層体）このようにして作製された積層体２０の曇度が９０％以上、全光線透過度が７０％以下であるようにする。このような遮光性とすることで、内容物に対する目隠しの効果も発現する。
【００２５】
（第３工程）積層体２０を製袋して包装袋３０とする製袋工程で、公知の製袋方法により、形状が平形状の３方パウチ、４方パウチ又はピロー状パウチをヒートシール法で作製すればよい。ヒートシールとしては、熱板シール、インパルスシール、高周波シール、超音波シールなども含むものとする。また、パウチのヒートシール部には、開封用のノッチ、Ｉカット、Ｖカット、又は易開封処理などを行えば、さらに開封性を向上させることができる。
【００２６】
（包装袋）包装袋３０としては、積層体２０を製袋したもので、形状が平形状の３方パウチ、４方パウチ又はピロー状パウチである。これらのパウチは、平面状で、多くのものを包装することができ、安価である。
【実施例】
【００２７】
以下、実施例及び比較例により、本発明を更に詳細に説明するが、これに限定されるものではない。
【００２８】
（実施例１）まず、第一表面層１１Ａ、発泡層１３及び第二表面層１１Ｂとして、下記の樹脂組成物を用いて、２種３層のインフレーション共押出製膜機を用いて、２３０℃で、第１層として第一表面層１１Ａを１５μｍ、第２層として発泡層１３を１００μｍ、第３層として第二表面層１１Ｂを１５μｍとなるように押し出して、３層からなる総厚１３０μｍのシーラント層１０を製造し、該シーラント層１０の第一表面層１１Ａの表面へコロナ処理を施した。
基材２１として、ポリエステルフィルム（東洋紡社製二軸延伸ＰＥＴフィルム［東洋紡
エステルＥ５１００］：１２μｍ）を用意した。
次いで、ドライラミネーション法で、基材２１へ、２液硬化型ウレタン接着剤（主剤：ポリエステルポリオール、硬化剤：脂肪族イソシアネート）を塗布し乾燥して、上記のシーラント層１０のコロナ処理を施した第一表面層１１Ａ面とを加圧して積層し、４０℃３日間エージングして硬化させて積層体２０を得た。該積層体２０を用いて公知の製袋機で４方パウチ状の包装袋３０を作成した。
＜第一表面層１１Ａ組成物＞
・シングルサイト系触媒（メタロセン触媒）を使用して重合したエチレン−ヘキセン共重合体（プライムポリマー社製エボリューＳＰ２０２０：密度＝０．９１７、ＭＦＲ＝２
．０  １００部
＜発泡層１３組成物＞
・高圧法ＬＤＰＥ（密度＝０．９１９、ＭＦＲ＝２．０）  ９７部
・発泡剤；日東化工社製発泡マスターバッチ「ファインブローＳ２０Ｎ（２０％マスタ
ーバッチ）」  ３部
＜第二表面層１１Ｂ組成物＞
・シングルサイト系触媒（メタロセン触媒）を使用して重合したエチレン−ヘキセン共重合体（プライムポリマー社製エボリューＳＰ２０２０：密度＝０．９１７、ＭＦＲ＝２
．０  １００部
【００２９】
（実施例２）基材２１として、ポリアミドフィルム（東洋紡社製二軸延伸ナイロンフィ
ルム［ハーデンＮ-１１０２］：１５μｍ）を用いる以外は、実施例１と同様にして、包装袋３０を得た。
【００３０】
（実施例３）第一表面層１１Ａの厚さを２５μｍ、発泡層１３の厚さを１５０μｍ、第二表面層１１Ｂの厚さを２５μｍとなるようにする以外は、実施例２と同様にして、包装袋３０を得た。
【００３１】
（比較例１）シーラント層１０として、シングルサイト系触媒（メタロセン触媒）を使用して重合したエチレン−オクテン共重合体（ダウ・ケミカル日本社製ＥＬＩＴＥ５１０
０：密度＝０．９２０、ＭＦＲ＝０．８５）のみから成る樹脂組成物を、単層の上吹き空冷インフレーション共押出製膜機を用いて総厚１００μｍとし、この一方の表面へコロナ処理を施す以外は、実施例２と同様にして、包装袋３０を得た。
【００３２】
（評価方法）評価は、落下テスト、曇度、全光線透過率、発泡倍率、密度で行った。
【００３３】
（落下テスト；試験方法）実施例又は比較例で得られた積層体２０から、１２０ｍｍ×１７０ｍｍを２枚切り出し、それぞれのシーラント層１０面を向い合わせ、３方をインパルスシーラーでシールし、１５０ｍｌの水をパウチの中へ入れ、開封部をシールし、水入りの４方パウチを作成した。この作成したパウチを１.２ｍの高さから５回落下させた。
【００３４】
（測定方法）曇度（ヘイズ）は、ＪＩＳ−Ｋ７１０５に準拠して、ヘイズメーターＨＭ１５０（村上色彩社製、商品名）を用いて測定した。全光線透過率（以降、Ｔｔという）は、ＪＩＳ−Ｋ７１０５に準拠して、ヘイズメーターＨＭ１５０（村上色彩社製、商品名）を用いて測定した。発泡倍率は、シーラント層１０の断面を撮影し、発泡層１３の発泡部と未発泡部の面積比から発泡層１３の発泡倍率（倍）を算出した。シーラント層１０全体の密度は、上記計算方法により算出した発泡倍率から表面層１１、発泡層１３の樹脂密度を考慮してシーラント層１０全体の密度（ｇ／ｃｍ3）を算出した。結果を表１に示す。
【００３５】
【表１】
2010280072.tif 000003
【００３６】
（評価結果）実施例１〜３の水入り包装袋３０では、漏れ、座屈、破れは認められず、適度な座屈強度とコシと剛性が確保されていた。また、落下テストでも破袋、漏れ等は認められず、衝撃力にも耐えられ落下耐性、十分なヒートシール性を有していた。さらに、開封を試みると、容易に引き裂くことができて、易カット性や易開封性が悪かった。さらにまた、曇度は９２．５〜９２．９％で、全光線透過率は５１〜６５％と遮光性を有し、内容物が見え難く目隠しの効果があった
これに対して、比較例１の水入り包装袋３０では、漏れ、転倒は無かったものの、コシが悪く、座屈強度が低く胴部からの折れ(おじぎ)が認められた。また、落下テストでは破袋、漏れ等は認められなかったが、開封を試みたが容易に引き裂けず、易カット性や易開封性が悪かった。全光線透過度が７０％以上で内容物が丸見えで目隠しの効果もなかった。
【産業上の利用可能性】
【００３７】
本発明の発泡袋の主なる用途としては、食品、日用品、ステーショナリー、電気電子部品などの包装用である。しかしながら、適度なコシと剛性を持ちながら熱接着性がよく、開封時の易開封性、さらに、包装材料が減量化、環境への負荷の低く、さらにまた、保温性、緩衝性、遮光性のある包装用の用途であれば、特に限定されるものではない。
【符号の説明】
【００３８】
１０：シーラント層
１１Ａ：第一表面層
１１Ｂ：第二表面層
１３：発泡層
２０：積層体
２１：基材
２３：接着剤層
【図１】
2010280072.tif 000004